(57)【要約】【課題】面ファスナーの雄部材との係合及び脱着可能なカーテンを提供する。【解決手段】編み組織からなるカーテンであって、タテ密度が２０〜２８ウエール／２．５４ｃｍの範囲で、ヨコ密度が４５〜５５コース／２．５４ｃｍの範囲であることを特徴とする。ここで、面ファスナーの雄部材との係合を向上させる観点からは、編み糸はテクスチャー加工されたものが好ましい。また、編み糸は、太さ８４〜１６７デシテックスのポリエステルを主体とするものであってもよい。さらに、カーテンの目付は１５０〜２５０ｇ／ｍ２の範囲であるのが好ましい。【選択図】図１
2016193110.tif 000002
【特許請求の範囲】
【請求項１】
ラッセル編み組織からなるカーテンであって、
タテ密度が２０〜２８ウエール／２．５４ｃｍの範囲で、ヨコ密度が４５〜５５コース／２．５４ｃｍの範囲であり、
面ファスナーの雄部材との係合及び脱着が可能であることを特徴とするカーテン。
【請求項２】
編み糸がテクスチャー加工されたものである請求項１記載のカーテン。
【請求項３】
編み糸が、太さ８４〜１６７デシテックスのポリエステルを主体とするものである請求項１又は２記載のカーテン。
【請求項４】
目付が１５０〜２５０ｇ／ｍ２の範囲である請求項１〜３のいずれかに記載のカーテン。
【発明の詳細な説明】
【技術分野】
【０００１】
本発明はカーテンに関し、より詳細には、多様な装飾が可能なカーテンに関するものである。
【背景技術】
【０００２】
カーテンは、遮光や防音、間仕切りとして家庭や各種施設などに広く用いられている。例えば、部屋の遮光等に使用される場合、通常、カーテンは窓の内側にカーテンレールに吊り下げる形で取り付けて用いられる。
【０００３】
カーテンには室内装飾としての機能もある。これまでカーテンの装飾性は、色や形、素材などにより発現させていたため多様性に限界があった。また、使用後にカーテンの装飾を変えるには、カーテンそのものを取り替える他に手段がなかった。
【０００４】
ところで、特許文献１，２には、カーテンを固定する手段として面ファスナーの機構を用いることが開示されている。面ファスナーは、フック状に起毛された雄部材と、ループ状に密集して起毛された雌部材とからなり、両者を重ね合わせて押し付けことによって両者は貼り付き、また剥がすことも自在にできるものである。特許文献１，２では、カーテンの上端縁に沿って添設された長尺な芯地に、面ファスナーの雌雄部材いずれか一方を設けると共に、カーテンライナーやカーテンボックスに面ファスナーの雌雄部材のもう一方を設けて、カーテンライナーやカーテンボックスにカーテンを着脱自在に取り付けている。
【０００５】
特許文献１，２に開示されているカーテンの取付機構では、カーテンの生地そのものに面ファスナーの機能を持たせているわけではなく、面ファスナー機能を有する芯地をカーテンの上端縁に添設している。
【先行技術文献】
【特許文献】
【０００６】
【特許文献１】特開平７−９５９２０号公報
【特許文献２】特開２０００−４１８２９号公報
【発明の概要】
【発明が解決しようとする課題】
【０００７】
本発明は、遮光性等のカーテンが本来有する特性を損なうことなく、面ファスナーの雄部材と係合可能なカーテンを提供することを目的とするものである。
【課題を解決するための手段】
【０００８】
前記目的を達成する本発明に係るカーテンは、ラッセル編み組織からなるカーテンであって、タテ密度が２０〜２８ウエール／２．５４ｃｍの範囲で、ヨコ密度が４５〜５５コース／２．５４ｃｍの範囲であり、面ファスナーの雄部材との係合及び脱着が可能であることを特徴とする。ここで、「タテ密度」とは、編み地の２．５４ｃｍ（１インチ）の幅に何本の鎖編が配されているかを示す数値であり、「ヨコ密度」とは、編み地の鎖編の２．５４ｃｍ（１インチ）の長さに何個のループ（鎖）が配されているかを示す数値である。
【０００９】
ここで、面ファスナーの雄部材との係合を向上させる観点からは、編み糸はテクスチャー加工されたものが好ましい。
【００１０】
また、編み糸は、太さ８４〜１６７デシテックスのポリエステルを主体とするものであってもよい。
【００１１】
カーテンの目付は１５０〜２５０ｇ／ｍ２の範囲であるのが好ましい。
【発明の効果】
【００１２】
本発明に係るカーテンでは、遮光性などの本来の特性を損なうことなく、面ファスナーの雄部材と係合可能であるので、面ファスナーの雄部材が裏面に貼着され、表面に図柄などが表されたシートを所望の位置に貼り付け及び取り外しすることができ、カーテン装飾の多様性および自由度が格段に上がる。
【図面の簡単な説明】
【００１３】
【図１】本発明に係るカーテンの一例を示す斜視図である。
【発明を実施するための形態】
【００１４】
本発明に係るカーテンの大きな特徴は、ラッセル編み組織からなるカーテンであって、タテ密度が２０〜２８ウエール／２．５４ｃｍの範囲で、ヨコ密度が４５〜５５コース／２．５４ｃｍの範囲であることにある。
【００１５】
まず、カーテンの編み地をラッセル編とすることで、地組織が疎な構造となり、編み糸間に隙間ができ、面ファスナーの雄部材との係合がしやすくなる。なお、ラッセル編みには、公知のラッセル編の装置および技術が用いられる。
【００１６】
加えて、編み地の密度を上記範囲とすることによって、面ファスナーの雄部材との係合が可能となると共に、カーテンの遮光性が維持される。後述の実施例で示すように、タテ密度が２０ウエール／２．５４ｃｍ未満であると、面ファスナーの雄部材との係合力は強くなるが、カーテンの遮光性が悪くなる。反対に、タテ密度が２８ウエール／２．５４ｃｍを超えると、カーテンの遮光性は良くなるが、面ファスナーの雄部材との係合力は弱くなる。
【００１７】
編み糸としては、例えば、ポリエステル、ナイロン、ポリプロピレン、ポリエチレン、ビニロン等の合成繊維からなる長繊維またはその加工糸が挙げられる。これらの中でもポリエステルが好ましい。また、編み糸の太さは、編み地の密度等を考慮し適宜決定すればよいが、通常、８４〜１６７デシテックスの範囲が好ましい。さらに、編み糸はテクスチャー加工されたものが好ましい。これにより、面ファスナーの雄部材との係合が容易かつ強くなる。
【００１８】
カーテンの目付に特に限定はなく、編み地の密度や編み糸の材質などから適宜決定すればよいが、通常、１５０〜２５０ｇ／ｍ２の範囲であるのが好ましい。カーテンの目付が１５０ｇ／ｍ２未満であると、カーテンの遮光性が悪くなるおそれがある。一方、カーテンの目付が２５０ｇ／ｍ２を超えると、面ファスナーの雄部材との係合力が弱くなるおそれがある。
【００１９】
このような構成のカーテンによれば、いずれの位置においても面ファスナーの雄部材が係合可能となる。これにより、例えば図１に示すように、面ファスナーの雄部材１１が裏面に貼着され、表面に図柄が表されたシート１をカーテンＣの所望位置に取り付けることができ、カーテンＣの装飾性の自由度を高めることができる。また、シート１は取り外すことができ別の位置や他の図柄のシートに容易に交換できる。
【００２０】
本発明に係るカーテンには従来公知の面ファスナー（雄部材）を係合させることができる。雄部材の形状に特に限定はなく、カギ状のものや、キノコ状のもの、矢尻状のものなどものが使用できる。市販されているものとしては、住友スリーエム社製「フック NC-2141」などが好適に使用できる。
【実施例】
【００２１】
実施例１，２及び比較例１，２
テクスチャー加工された太さ８４デシテックス（７５デニール）のポリエステル糸を用いて、表１に示すように、ヨコ密度とタテ密度とを変えてラッセル編みのカーテンを作製した。
作製カーテンについて、面ファスナーの雄部材との係合力、遮光性、生地の毛羽立ちを下記の方法で評価した。結果を表１にまとめて示す。
【００２２】
（面ファスナーの雄部材との係合力）
面ファスナーの雄部材（住友スリーエム社製「フックNC-2141」）を、作製したカーテンに重ね合わせて押し付けて係合させた後、雄部材を垂直方向に剥がしたときの状態を目視観察し、下記基準で評価した。
「◎」：係合力が非常に強く、剥がすのに強い力が必要である。
「○」：係合力はやや強く、剥がすのにある程度の力が必要である。
「△」：係合力は弱く、軽い力でも剥がれる。
【００２３】
（遮光性（オフシェイド）の評価）
作製したカーテンを吊した状態で、裏面側の人の気配が正面側から感じられるかどうかを下記基準で評価した。
「◎」：人の気配が感じられない。
「○」：人の気配がわずかに感じられる。
「△」：人の気配が感じられる。
【００２４】
（生地の毛羽立ち）
面ファスナーの雄部材（住友スリーエム社製「フックNC-2141」）を、作製したカーテンに重ね合わせて押し付けて係合させる。そして、雄部材を垂直方向に剥がした後、カーテン生地の状態を目視観察し、下記基準で評価した。
「◎」：生地の毛羽立ちなし。
「○」：生地の毛羽立ちわずかにあり。
「△」：生地の毛羽立ちあり。
【００２５】
【表１】
2016193110.tif 000003
【００２６】
表１から明らかなように、タテ密度が２０〜２８ウエール／２．５４ｃｍの範囲で、ヨコ密度が４５〜５５コース／２．５４ｃｍの範囲の実施例１〜４のカーテンでは、面ファスナーの雄部材との係合力および遮光性（オフシェイド）、生地の毛羽立ちはいずれも実使用上問題のレベルであった。
【００２７】
これに対し、タテ密度が１２ウエール／２．５４ｃｍである比較例１のカーテン及びヨコ密度が３５コース／２．５４ｃｍのである比較例３のカーテンでは、編み目が粗いため面ファスナーの雄部材との係合力は強いものの、遮光性及び生地の毛羽立ちの点で実使用上問題があった。また、タテ密度が３６ウエール／２．５４ｃｍの比較例２のカーテン及びヨコ密度が６５コース／２．５４ｃｍの比較例４のカーテンでは、編み目が密であるため遮光性に優れ、生地の毛羽立ちもわずかであったが、面ファスナーの雄部材との係合力が弱く軽い力で簡単に剥がれてしまった。
【産業上の利用可能性】
【００２８】
本発明に係るカーテンは、遮光性などの本来の特性を損なうことなく、面ファスナーの雄部材と係合可能であり有用である。
【符号の説明】
【００２９】
１    図柄
Ｃ    カーテン
１１    面ファスナーの雄部材
【図１】
2016193110.tif 000004